(57)【要約】【課題】人体に悪影響を及ぼすおそれがなく、加熱又は洗濯に対して優れた耐久性を有する防ダニ性を繊維製品に付与することができる繊維用防ダニ加工薬剤及び該薬剤で処理してなる防ダニ加工繊維製品を提供する。【解決手段】一般式［１］で表される２−ヒドロキシプロパン酸アルキル又はアルケニルを含有することを特徴とする繊維用防ダニ加工薬剤、及び、該薬剤で処理してなることを特徴とする防ダニ加工繊維製品。ただし、式中、Ｒは、炭素数３〜２２のアルキル基又はアルケニル基である。【化１】2005113332.tif 000010【選択図】なし【特許請求の範囲】
【請求項１】
一般式［１］で表される２−ヒドロキシプロパン酸アルキル又はアルケニルを含有することを特徴とする繊維用防ダニ加工薬剤。
【化１】
2005113332.tif 000008
（ただし、式中、Ｒは、炭素数３〜２２のアルキル基又はアルケニル基である。）
【請求項２】
一般式［１］で表される２−ヒドロキシプロパン酸アルキル又はアルケニルを含有する繊維用防ダニ加工薬剤で処理してなることを特徴とする防ダニ加工繊維製品。
【化２】
2005113332.tif 000009
（ただし、式中、Ｒは、炭素数３〜２２のアルキル基又はアルケニル基である。）
【請求項３】
一般式［１］で表される２−ヒドロキシプロパン酸アルキル又はアルケニルを含有する繊維用防ダニ加工薬剤と架橋剤で処理してなる請求項２記載の防ダニ加工繊維製品。
【発明の詳細な説明】
【技術分野】
【０００１】
本発明は、繊維用防ダニ加工薬剤及び防ダニ加工繊維製品に関する。さらに詳しくは、本発明は、人体に悪影響を及ぼすおそれがなく、加熱又は洗濯に対して優れた耐久性を有する防ダニ性を繊維製品に付与することができる繊維用防ダニ加工薬剤及び該薬剤で処理してなる防ダニ加工繊維製品に関する。
【背景技術】
【０００２】
近年、衛生に関する意識が高まり、衛生害虫として身近なダニや蚊やゴキブリなどに対する関心が高まっている。特に、ダニは、近年住宅の気密性が高くなり、冷暖房が普及したために、年間を通じて屋内塵性ダニが多発している。そして、ダニに起因するアレルギー疾患が増え、その対策として防ダニ加工を施した製品が増えている。
防ダニの方法としては、殺ダニ性や忌避性のある薬剤を用いて直接ダニを防ぐ方法や、ダニの生育しにくい環境を作ることでダニを防ぐ方法などがあるが、実際には薬剤を用いて直接的にダニを防ぐ方法が採られている。
例えば、水分散液中ではジエチルトルアミドを極めて安定に保持し、加工及び施行を行い水を揮発させると徐放性が付与される防虫製剤として、芯物質がＮ,Ｎ−ジエチル−ｍ−トルアミドからなるマイクロカプセル化防虫製剤が提案されている（特許文献１）。しかし、マイクロカプセル化しても、本製剤の効果の持続性は十分ではない。耐光性及び耐ドライクリーニング性を有する防ダニ性繊維質製品として、フタル酸ジアルキル、アジピン酸ジアルキル又はフマル酸ジアルキルを身体又は居住環境用の繊維質製品に担持させた防ダニ性繊維質製品が提案されている（特許文献２）。しかし、フタル酸ジエチル、フタル酸ジ−ｎ−ブチル、フタル酸ジ−２−エチルヘキシルなどのフタル酸エステルや、アジピン酸ジ−２−エチルヘキシルなどのアジピン酸ジエステルは、内分泌撹乱物質と疑われるなど、環境への影響が懸念される。屋内性のダニ類の忌避剤として、塩素化メタキシレノール又はパラオキシ安息香酸エステルを有効成分とするダニ類の忌避剤が提案されている（特許文献３）。また、従来の薬剤に抵抗性を持ったダニ類、昆虫類などの駆除、忌避に有効な薬剤として、ベンズアルデヒド、ｄ−カルボン、サリチル酸メチルなどを有効成分として含有する殺ダニ剤、殺虫剤又は忌避剤が提案されている（特許文献４）。しかし、これらの薬剤には、皮膚刺激性を有するものが多い。さらに、人体に対する悪影響が抑制され、安全に使用することができ、木材及び畳に対する害虫に対して有効に作用する防虫用組成物として、２−(４−チアゾリル)ベンツイミダゾールなどの防菌防カビ剤と、エポキシ樹脂などの合成樹脂と、乳酸エステルなどの溶剤とを含む組成物が提案されている（特許文献５）。この防虫用組成物は、シロアリに対する効果は実証されているが、防ダニ効果は明瞭ではない。高湿度環境下でのダニの生育が極めて少ない繊維として、６−メチルキノキサリン−２,３−ジチオカルボネートを含有する熱可塑性樹脂からなる熱可塑性繊維が提案されている（特許文献６）。キノキサリン系化合物は、熱可塑性樹脂に溶融状態で混練され、紡糸されるので、後加工による少量多品種生産に適用することは困難である。
このために、人体に悪影響を及ぼすおそれがなく、耐久性を有する防ダニ性を付与することができる繊維用防ダニ加工薬剤及び耐久性のある防ダニ加工繊維製品が強く要望されている。
【特許文献１】特開昭６３−１９２７０２号公報（第１頁、第７−８頁）
【特許文献２】特開平４−１０８１７１号公報（第１頁）
【特許文献３】特開昭６０−８２０２号公報（第１頁）
【特許文献４】特開昭６４−１９００４号公報（第１−２頁）
【特許文献５】特開２０００−１３６１０５号公報（第２−４頁）
【特許文献６】特開２００３−１０５６２４号公報（第２−３頁）
【発明の開示】
【発明が解決しようとする課題】
【０００３】
本発明は、人体に悪影響を及ぼすおそれがなく、加熱又は洗濯に対して優れた耐久性を有する防ダニ性を繊維製品に付与することができる繊維用防ダニ加工薬剤及び該薬剤で処理してなる防ダニ加工繊維製品を提供することを目的としてなされたものである。
【課題を解決するための手段】
【０００４】
本発明者らは、上記の課題を解決すべく鋭意研究を重ねた結果、２−ヒドロキシプロパン酸アルキル又はアルケニルが優れた防ダニ効果を有し、さらに、２−ヒドロキシプロパン酸アルキル又はアルケニルのヒドロキシル基と反応する架橋剤を併用することにより、洗濯に対する優れた耐久性が得られることを見いだし、この知見に基づいて本発明を完成するに至った。
すなわち、本発明は、
（１）一般式［１］で表される２−ヒドロキシプロパン酸アルキル又はアルケニルを含有することを特徴とする繊維用防ダニ加工薬剤、
【化１】
2005113332.tif 000002
（ただし、式中、Ｒは、炭素数３〜２２のアルキル基又はアルケニル基である。）、
（２）一般式［１］で表される２−ヒドロキシプロパン酸アルキル又はアルケニルを含有する繊維用防ダニ加工薬剤で処理してなることを特徴とする防ダニ加工繊維製品、
【化２】
2005113332.tif 000003
（ただし、式中、Ｒは、炭素数３〜２２のアルキル基又はアルケニル基である。）、及び、
（３）一般式［１］で表される２−ヒドロキシプロパン酸アルキル又はアルケニルを含有する繊維用防ダニ加工薬剤と架橋剤で処理してなる第２項記載の防ダニ加工繊維製品、
を提供するものである。
【発明の効果】
【０００５】
本発明の繊維用防ダニ加工薬剤によれば、各種の繊維製品に対して、加熱に対して耐久性を有する優れた防ダニ性能を付与することができる。本発明の繊維用防ダニ加工薬剤と架橋剤を併用して繊維製品を処理することにより、洗濯に対して耐久性を有する防ダニ性能を付与することができる。２−ヒドロキシプロパン酸アルキル又はアルケニルは、人体に対して無害なので、本発明の防ダニ加工繊維製品は、人体と接触する繊維製品としても安全に使用することができる。
【発明を実施するための最良の形態】
【０００６】
本発明の繊維用防ダニ加工薬剤は、一般式［１］で表される２−ヒドロキシプロパン酸アルキル又はアルケニルを含有する。
【化３】
2005113332.tif 000004
ただし、一般式［１］において、Ｒは炭素数３〜２２のアルキル基又はアルケニル基であり、より好ましくは炭素数８〜１８のアルキル基又はアルケニル基である。Ｒの炭素数が２以下であると、２−ヒドロキシプロパン酸アルキル又はアルケニルが加水分解を受けやすく、また、繊維製品に付与される防ダニ性の加熱や洗濯に対する耐久性が不十分となるおそれがある。Ｒの炭素数が２３以上であると、２−ヒドロキシプロパン酸アルキル又はアルケニルを水系に乳化分散させることが困難になるおそれがある。
炭素数３〜２２のアルキル基としては、例えば、プロピル基、イソプロピル基、ブチル基、イソブチル基、sec−ブチル基、ｔ−ブチル基、アミル基、イソアミル基、ヘキシル基、ヘプチル基、オクチル基、ノニル基、デシル基、ウンデシル基、ラウリル基、トリデシル基、ミリスチル基、ペンタデシル基、セチル基、ヘプタデシル基、ステアリル基、イソステアリル基、ノナデシル基、エイコシル基、ヘンイコシル基、ドコシル基などを挙げることができる。炭素数３〜２２のアルケニル基としては、アリル基、イソプロペニル基、クロチル基、３−ヘキセニル基、３,７−ジメチル−６−オクテニル基、３,７−ジメチル−７−オクテニル基、オレイル基（９−オクタデセニル基）、３,７,１１,１５−テトラメチル−２−ヘキサデセニル基などを挙げることができる。本発明において、一般式［１］で表される２−ヒドロキシプロパン酸アルキル又はアルケニルは、１種を単独で用いることができ、あるいは、２種以上を組み合わせて用いることもできる。
本発明においては、一般式［１］で表される２−ヒドロキシプロパン酸アルキル又はアルケニルとして、ＤＬ−体、Ｌ−体、Ｄ−体又はＬ−体とＤ−体の任意の割合の混合物のいずれをも用いることができる。
【０００７】
本発明の繊維用防ダニ加工薬剤の剤型に特に制限はなく、使用する一般式［１］で表される２−ヒドロキシプロパン酸アルキル又はアルケニルの性状及び薬剤の使用方法に応じて適宜選択することができる。例えば、一般式［１］で表される２−ヒドロキシプロパン酸アルキル又はアルケニルの原体からなる液剤、粉剤、粒剤、２−ヒドロキシプロパン酸アルキル又はアルケニルを水、水と有機溶剤の混合溶剤、有機溶剤などに溶解した溶液剤、２−ヒドロキシプロパン酸アルキル又はアルケニルを界面活性剤を用いて水、水と有機溶剤の混合溶剤、有機溶剤などに乳濁させた乳濁剤などを挙げることができる。
本発明の繊維用防ダニ加工薬剤が忌避効果や増殖抑制効果を発現するダニとしては、例えば、ヤケヒョウヒダニ、コナヒョウヒダニなどのヒョウヒダニ類、アシブトコナダニ、ケナガコナダニなどのコナダニ類、クワガタツメダニ、ミナミツメダニなどのツメダニ類、イエダニ類などを挙げることができる。
本発明の繊維用防ダニ加工薬剤には、必要に応じて、防カビ剤を含有させることができる。防カビ剤を含有させて、ダニの餌となるカビの発生を抑制することにより、防ダニ効果を向上することができる。含有させる防カビ剤に特に制限はなく、例えば、ジンクピリチオン、チアベンダゾールなどを挙げることができる。
【０００８】
本発明の防ダニ加工繊維製品は、一般式［１］で表される２−ヒドロキシプロパン酸アルキル又はアルケニルを含有する繊維用防ダニ加工薬剤で処理してなる防ダニ加工繊維製品である。
【化４】
2005113332.tif 000005
ただし、一般式［１］において、Ｒは、炭素数３〜２２、より好ましくは炭素数８〜１８のアルキル基又はアルケニル基である。
本発明の防ダニ加工繊維製品の素材に特に制限はなく、例えば、綿、カポック、亜麻、苧麻、大麻、黄麻、マニラ麻、サイザル麻などの天然セルロース繊維、羊毛、カシミア、モヘア、アルパカ、ラクダ毛、絹、羽毛などのタンパク繊維、レーヨン、キュプラ、テンセルなどの再生セルロース繊維、アセテート、プロミックスなどの半合成繊維、ポリアミド繊維、ポリエステル繊維、アクリル繊維、ポリオレフィン繊維、ポリビニルアルコール繊維、ポリ塩化ビニル繊維、ポリウレタン繊維、ポリオキシメチレン繊維、ポリテトラフルオロエチレン繊維、ポリイミド繊維などの合成繊維などを挙げることができる。本発明の防ダニ加工繊維製品の構造に特に制限はなく、例えば、短繊維、長繊維、織物、編物、組物、レース、網、フェルト、不織布、紙などを挙げることができる。
本発明の防ダニ加工繊維製品の種類に特に制限はなく、例えば、ふとん側地、ふとんわた、ふとん、毛布、タオルケット、シーツ、ふとんカバー、枕などの寝具、カーペット、マット、椅子張り地、カーテンなどの内装品、衣料、寝装品、スリッパなどの衣類、車両内装材、電気掃除機集塵袋などを挙げることができる。
【０００９】
本発明において、繊維製品を繊維用防ダニ加工薬剤で処理する方法に特に制限はなく、繊維製品の構造又は種類に応じて適宜選択することができ、例えば、パディング、浸漬、スプレー処理、泡加工、コーティングなどを挙げることができる。繊維製品がタフテッドカーペットである場合は、例えば、タフティング機により基布に刺し込まれたパイル糸により形成されたパイルを、カーペットの裏面に接着剤を用いて固定するときに、合成ゴムラテックスなどが配合された接着剤に本発明の繊維用防ダニ加工薬剤を配合し、一般式［１］で表される２−ヒドロキシプロパン酸アルキル又はアルケニルを含有するバッキング層を形成することができる。２−ヒドロキシプロパン酸アルキル又はアルケニルの塗布量は、１ｍ2当たり０.０５〜５０ｇであることが好ましく、１ｍ2当たり０.１〜１０ｇであることがより好ましい。防ダニ加工製品協議会が定める侵入阻止法による忌避効果試験を行って、適正な２−ヒドロキシプロパン酸アルキル又はアルケニルの塗布量を選択することができる。
【００１０】
繊維製品がふとん側地などの布である場合は、例えば、一般式［１］で表される２−ヒドロキシプロパン酸アルキル又はアルケニルを含有する繊維用防ダニ加工薬剤を含有するパディング浴に布を浸漬したのち絞り、乾燥、熱処理することができる。このとき、パディング浴にヒドロキシル基と反応する架橋剤を添加することにより、乾燥、熱処理の際に一般式［１］で表される２−ヒドロキシプロパン酸アルキル又はアルケニルが架橋し、防ダニ効果の洗濯に対する耐久性を向上することができる。２−ヒドロキシプロパン酸アルキル又はアルケニルのヒドロキシル基と反応する架橋剤としては、例えば、２個以上のグリシジル基、シラノール基、イソシアネート基などを有する化合物を挙げることができる。防ダニ加工製品協議会が定める侵入阻止法による忌避効果試験を行い、パディング浴の２−ヒドロキシプロパン酸アルキル又はアルケニルの濃度、ピックアップ率などを選定し、防ダニ加工布の処理条件を定めることができる。
繊維製品がふとんわたなどの短繊維である場合は、例えば、一般式［１］で表される２−ヒドロキシプロパン酸アルキル又はアルケニルを含有する繊維用防ダニ加工薬剤を含有する浸漬浴にわたを浸漬したのち絞り、乾燥、熱処理することができる。このとき、浸漬浴にヒドロキシル基と反応する架橋剤を添加することにより、乾燥、熱処理の際に一般式［１］で表される２−ヒドロキシプロパン酸アルキル又はアルケニルが架橋し、防ダニ効果の洗濯に対する耐久性を向上することができる。２−ヒドロキシプロパン酸アルキル又はアルケニルのヒドロキシル基と反応する架橋剤としては、例えば、２個以上のグリシジル基、シラノール基、イソシアネート基などを有する化合物を挙げることができる。防ダニ加工製品協議会が定めるガラス管法による忌避試験を行い、浸漬浴の２−ヒドロキシプロパン酸アルキル又はアルケニルの濃度、絞り率などを選定し、ふとんわたなどの処理条件を定めることができる。
本発明の防ダニ加工繊維製品は、加熱、洗濯などに対する耐久性に優れ、優れた忌避効果と増殖抑制効果を発揮するので、本発明の防ダニ加工繊維製品を使用することにより、アレルゲンとなるダニの生体，死骸、糞などのない清潔な環境で、安全で快適な生活を送ることが可能となる。
【実施例】
【００１１】
以下に、実施例を挙げて本発明をさらに詳細に説明するが、本発明はこれらの実施例によりなんら限定されるものではない。
なお、実施例及び比較例においては、下記の防ダニ加工薬剤を使用した。
防ダニ加工薬剤Ａ：２−ヒドロキシプロパン酸ブチル（ＤＬ−体）。
防ダニ加工薬剤Ｂ：２−ヒドロキシプロパン酸オクチル（Ｌ−体）。
防ダニ加工薬剤Ｃ：２−ヒドロキシプロパン酸ラウリル（ＤＬ−体）２０重量部、ノニオン界面活性剤［花王(株)、レオドールスーパーＴＷ−Ｏ１２０、ポリオキシエチレン(２０モル)ソルビタンモノオレエート］１０重量部及び水７０重量部を混合して乳化した薬剤。
防ダニ加工薬剤Ｄ：２−ヒドロキシプロパン酸セチル（Ｄ−体）２０重量部、メタノール２０重量部及び水６０重量部を混合して乳化した薬剤。
防ダニ加工薬剤Ｅ：２−ヒドロキシプロパン酸オレイル（ＤＬ−体）２０重量部、ノニオン界面活性剤［花王(株)、レオドールスーパーＴＷ−Ｏ１２０、ポリオキシエチレン(２０モル)ソルビタンモノオレエート］１０重量部及び水を７０重量部を混合して乳化した薬剤。
防ダニ加工薬剤Ｆ：Ｎ,Ｎ−ジエチル−ｍ−トルアミド２０重量部、ノニオン界面活性剤［花王(株)、レオドールスーパーＴＷ−Ｏ１２０、ポリオキシエチレン(２０モル)ソルビタンモノオレエート］１０重量部及び水７０重量部を混合して乳化した薬剤。
防ダニ加工薬剤Ｇ：２−ヒドロキシプロパン酸エチル（ＤＬ−体）。
【００１２】
また、防ダニ加工製品の性能は、防ダニ加工製品協議会が定める忌避効果試験の侵入阻止法により評価した。供試ダニとして、ヤケヒョウヒダニ（Dermatophagoides pteronyssinus、東京女子医大系コロニー）を用いた。
（１）忌避効果試験（侵入阻止法）
直径９０ｍｍ、高さ２０ｍｍのガラスシャーレ大に、生存ダニ数約１,０００匹を含む量のダニ培地を均一に広げ、その中央部に直径４５ｍｍ、高さ１５ｍｍのガラスシャーレ小を置く。このガラスシャーレ小には、あらかじめガラスシャーレ小の内径と同じ大きさに切り取った試料を敷き込み、中央部分に誘引用のダニ未接種培地０.０５ｇを置く。これを飽和食塩水で湿度７５±５％ＲＨに保った食品保存用プラスチック製容器に格納し、２５±１℃の全暗条件の恒温器内で２４時間飼育したのち、防ダニ加工繊維製品上の全生存ダニ数を計数する。
未加工繊維製品についても同じ試験を行い、未加工繊維製品上の全生存ダニ数から防ダニ加工繊維製品上の全生存ダニ数を減じたダニ数を、未加工繊維製品上の全生存ダニ数で除した商を百分率で表し、忌避率とする。忌避率５０％以上が、防ダニ効果として合格とされる。
（２）加熱試験
防ダニ加工繊維製品を蓋つきのステンレス鋼製バットに入れ、８１℃に設定した熱風順環式乾燥機内で４８時間加熱したのち、忌避効果試験を行う。未加工繊維製品についても、同様に加熱したのち、忌避効果試験を行い、防ダニ加工繊維製品と未加工繊維製品の全生存ダニ数から、忌避率を算出する。
（３）洗濯試験
社団法人繊維評価技術協議会が定める洗濯方法に準じて、洗濯を５回行う。防ダニ加工繊維製品を、ＪＡＦＥＴ標準配合洗剤４０ｍＬ／３０Ｌ、浴比１：３０で、４０℃で５分間洗濯後脱水し、流水で濯ぎを２回行う。この操作を洗濯１回として、合計５回繰り返す。最後に遠心脱水し、直射日光の影響を受けない状態で、パイル面を上にして金網上で平干しし、乾燥したのち忌避効果試験を行う。未加工繊維製品についても、同様に洗濯したのち、忌避効果試験を行い、防ダニ加工繊維製品と未加工繊維製品の全生存ダニ数から、忌避率を算出する。
【００１３】
実施例１
スチレン−ブタジエン共重合体ラテックス［大日本インキ化学工業(株)、ラックスターＤＳ−６０２、全固形分５０重量％］２００重量部、水２５重量部、炭酸カルシウム３００重量部及びポリアクリル酸ナトリウム［東亞合成化学(株)、アロンＡ２０Ｐ］２０重量部を混合撹拌して、カーペットのバッキング用のラテックス組成物を調製した。
上記のラテックス組成物９５重量部、防ダニ加工薬剤Ａ０.１重量部及び水４.９重量部を混合撹拌して得られた混合液を、ナイロンカーペット生機の裏面に１ｍ2当たり１００ｇコーティングし、１５０℃にて２分間乾燥して、防ダニ加工カーペットを得た。
また、上記のラテックス組成物９５重量部及び水５重量部を混合撹拌して得られた混合液を、ナイロンカーペット生機の裏面に１ｍ2当たり１００ｇコーティングし、１５０℃にて２分間乾燥して、未加工カーペットを得た。
得られた防ダニ加工カーペットと未加工カーペットについて、初期及び加熱試験後に忌避効果試験を行った。初期の防ダニ加工カーペットの全生存ダニ数は４１４匹、未加工カーペットの全生存ダニ数は１,１５０匹であり、忌避率は６４％であった。加熱試験後の防ダニ加工カーペットの全生存ダニ数は５７５匹、未加工カーペットの全生存ダニ数は１,１５０匹であり、忌避率は５０％であった。
実施例２
ラテックス組成物９５重量部、防ダニ加工薬剤Ａ１重量部及び水４重量部を混合撹拌して得られた混合液を用い、実施例１と同様に処理して防ダニ加工カーペットを作製し、忌避効果試験を行った。初期の忌避率は８４％、加熱試験後の忌避率は６４％であった。
実施例３
ラテックス組成物９５重量部と防ダニ加工薬剤Ａ５重量部を混合撹拌して得られた混合液を用い、実施例１と同様に処理して防ダニ加工カーペットを作製し、忌避効果試験を行った。初期の忌避率は８７％、加熱試験後の忌避率は６６％であった。
実施例４
ラテックス組成物９５重量部、防ダニ加工薬剤Ｂ０.１重量部及び水４.９重量部を混合撹拌して得られた混合液を用い、実施例１と同様に処理して防ダニ加工カーペットを作製し、忌避効果試験を行った。初期の忌避率は６５％、加熱試験後の忌避率は５１％であった。
実施例５
ラテックス組成物９５重量部、防ダニ加工薬剤Ｂ１重量部及び水４重量部を混合撹拌して得られた混合液を用い、実施例１と同様に処理して防ダニ加工カーペットを作製し、忌避効果試験を行った。初期の忌避率は８８％、加熱試験後の忌避率は７０％であった。
実施例６
ラテックス組成物９５重量部と防ダニ加工薬剤Ｂ５重量部を混合撹拌して得られた混合液を用い、実施例１と同様に処理して防ダニ加工カーペットを作製し、忌避効果試験を行った。初期の忌避率は８７％、加熱試験後の忌避率は７２％であった。
実施例７
ラテックス組成物９５重量部、防ダニ加工薬剤Ｃ０.５重量部及び水４.５重量部を混合撹拌して得られた混合液を用い、実施例１と同様に処理して防ダニ加工カーペットを作製し、忌避効果試験を行った。初期の忌避率は６４％、加熱試験後の忌避率は６０％であった。
実施例８
ラテックス組成物９５重量部と防ダニ加工薬剤Ｃ５重量部を混合撹拌して得られた混合液を用い、実施例１と同様に処理して防ダニ加工カーペットを作製し、忌避効果試験を行った。初期の忌避率は８５％、加熱試験後の忌避率は７８％であった。
実施例９
ラテックス組成物９０重量部と防ダニ加工薬剤Ｃ１０重量部を混合撹拌して得られた混合液を用い、実施例１と同様に処理して防ダニ加工カーペットを作製し、忌避効果試験を行った。初期の忌避率は８８％、加熱試験後の忌避率は８１％であった。
実施例１０
ラテックス組成物９５重量部、防ダニ加工薬剤Ｄ０.５重量部及び水４.５重量部を混合撹拌して得られた混合液を用い、実施例１と同様に処理して防ダニ加工カーペットを作製し、忌避効果試験を行った。初期の忌避率は６６％、加熱試験後の忌避率は６０％であった。
実施例１１
ラテックス組成物９５重量部と防ダニ加工薬剤Ｄ５重量部を混合撹拌して得られた混合液を用い、実施例１と同様に処理して防ダニ加工カーペットを作製し、忌避効果試験を行った。初期の忌避率は８６％、加熱試験後の忌避率は７８％であった。
実施例１２
ラテックス組成物９０重量部と防ダニ加工薬剤Ｄ１０重量部を混合撹拌して得られた混合液を用い、実施例１と同様に処理して防ダニ加工カーペットを作製し、忌避効果試験を行った。初期の忌避率は８８％、加熱試験後の忌避率は８２％であった。
実施例１３
ラテックス組成物９５重量部、防ダニ加工薬剤Ｅ０.５重量部及び水４.５重量部を混合撹拌して得られた混合液を用い、実施例１と同様に処理して防ダニ加工カーペットを作製し、忌避効果試験を行った。初期の忌避率は６８％、加熱試験後の忌避率は６３％であった。
実施例１４
ラテックス組成物９５重量部と防ダニ加工薬剤Ｅ５重量部を混合撹拌して得られた混合液を用い、実施例１と同様に処理して防ダニ加工カーペットを作製し、忌避効果試験を行った。初期の忌避率は８７％、加熱試験後の忌避率は７７％であった。
実施例１５
ラテックス組成物９０重量部と防ダニ加工薬剤Ｅ１０重量部を混合撹拌して得られた溶液を用い、実施例１と同様に処理して防ダニ加工カーペットを作製し、忌避効果試験を行った。初期の忌避率は８６％、加熱試験後の忌避率は８２％であった。
比較例１
ラテックス組成物９５重量部、防ダニ加工薬剤Ｆ０.５重量部及び水４.５重量部を混合撹拌して得られた混合液を用い、実施例１と同様に処理して防ダニ加工カーペットを作製し、忌避効果試験を行った。初期の忌避率は８０％、加熱試験後の忌避率は０％であった。
比較例２
ラテックス組成物９５重量部と防ダニ加工薬剤Ｆ５重量部を混合撹拌して得られた混合液を用い、実施例１と同様に処理して防ダニ加工カーペットを作製し、忌避効果試験を行った。初期の忌避率は８４％、加熱試験後の忌避率は５％であった。
比較例３
ラテックス組成物９０重量部と防ダニ加工薬剤Ｆ１０重量部を混合撹拌して得られた混合液を用い、実施例１と同様に処理して防ダニ加工カーペットを作製し、忌避効果試験を行った。初期の忌避率は８５％、加熱試験後の忌避率は５％であった。
比較例４
ラテックス組成物９５重量部、防ダニ加工薬剤Ｇ０.１重量部及び水４.９重量部を混合撹拌して得られた混合液を用い、実施例１と同様に処理して防ダニ加工カーペットを作製し、忌避効果試験を行った。初期の忌避率は５３％、加熱試験後の忌避率は２５％であった。
比較例５
ラテックス組成物９５重量部、防ダニ加工薬剤Ｇ１重量部及び水４重量部を混合撹拌して得られた混合液を用い、実施例１と同様に処理して防ダニ加工カーペットを作製し、忌避効果試験を行った。初期の忌避率は５７％、加熱試験後の忌避率は２８％であった。
比較例６
ラテックス組成物９５重量部と防ダニ加工薬剤Ｇ５重量部を混合撹拌して得られた混合液を用い、実施例１と同様に処理して防ダニ加工カーペットを作製し、忌避効果試験を行った。初期の忌避率は５７％、加熱試験後の忌避率は２９％であった。
実施例１〜１５及び比較例１〜６の結果を、第１表に示す。
【００１４】
【表１】
2005113332.tif 000006
【００１５】
第１表に見られるように、スチレン−ブタジエン共重合体ラテックスを主成分とするカーペットのバッキング用のラテックス組成物に、２−ヒドロキシプロパン酸アルキル又はアルケニルを配合して得られた実施例１〜１５の防ダニ加工カーペットは初期値、加熱後ともに高いダニ忌避率を示す。これに対して、ラテックス組成物にＮ,Ｎ−ジエチル−ｍ−トルアミドを配合した比較例１〜３の防ダニ加工カーペットは、ダニ忌避率の初期値は高いが、８１℃、４８時間の加熱により、防ダニ性はほとんど失われてしまう。
実施例１〜１５の防ダニ加工カーペットのダニ忌避率を見ると、初期値においてもアルキル基又はアルケニル基の炭素数が多い方が忌避率が高くなる傾向が認められ、加熱後のダニ忌避率は、明らかにアルキル基又はアルケニル基の炭素数が多い方が高い。ラテックス組成物に２−ヒドロキシプロパン酸エチルを配合した比較例４〜６の防ダニ加工カーペットは、ダニ忌避率の初期値も低く、加熱後のダニ忌避率の低下の程度も大きい。
【００１６】
実施例１６
防ダニ加工薬剤Ａ１重量％とエポキシ系架橋剤［日華化学(株)、ＮＫアシストＥＰ］１重量％とを含む水系混合液に、綿ブロード白布を１ｄｉｐ−１ｎｉｐ、ピックアップ約６５重量％でパディング処理し、１２０℃にて２分間乾燥したのち、１５０℃にて２分間熱処理して防ダニ加工繊維製品を得た。
得られた防ダニ加工繊維製品及び未加工繊維製品について、初期及び洗濯試験後に忌避効果試験を行った。初期の防ダニ加工繊維製品の全生存ダニ数は２３８匹、未加工繊維製品の全生存ダニ数は１,０８６匹であり、忌避率は７８％であった。洗濯試験後の防ダニ加工繊維製品の全生存ダニ数は４０２匹、未加工繊維製品の全生存ダニ数は１,０８６匹であり、忌避率は６３％であった。
実施例１７
防ダニ加工薬剤Ａ１重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は７８％、洗濯試験後の忌避率は６３％であった。
実施例１８
防ダニ加工薬剤Ａ１重量％とシリコーン系架橋剤［日華化学(株)、ＮＫアシストＳＣ］１重量％とを含む水系混合液を用い、綿ブロード白布を実施例１６と同様に処理して防ダニ加工繊維製品を作製し、忌避効果試験を行った。初期の忌避率は７９％、洗濯試験後の忌避率は６４％であった。
実施例１９
防ダニ加工薬剤Ｂ１重量％とエポキシ系架橋剤［日華化学(株)、ＮＫアシストＥＰ］１重量％とを含む水系混合液を用い、綿ブロード白布を実施例１６と同様に処理して防ダニ加工繊維製品を作製し、忌避効果試験を行った。初期の忌避率は８０％、洗濯試験後の忌避率は６４％であった。
実施例２０
防ダニ加工薬剤Ｂ１重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は７９％、洗濯試験後の忌避率は６４％であった。
実施例２１
防ダニ加工薬剤Ｂ１重量％とシリコーン系架橋剤［日華化学(株)、ＮＫアシストＳＣ］１重量％とを含む水系混合液を用い、綿ブロー白布を実施例１６と同様に処理して防ダニ加工繊維製品を作製し、忌避効果試験を行った。初期の忌避率は７９％、洗濯試験後の忌避率は６５％であった。
実施例２２
防ダニ加工薬剤Ｃ５重量％とエポキシ系架橋剤［日華化学(株)、ＮＫアシストＥＰ］１重量％とを含む水系混合液を用い、綿ブロード白布を実施例１６と同様に処理して防ダニ加工繊維製品を作製し、忌避効果試験を行った。初期の忌避率は８１％、洗濯試験後の忌避率は６８％であった。
実施例２３
防ダニ加工薬剤Ｃ５重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は８０％、洗濯試験後の忌避率は６９％であった。
実施例２４
防ダニ加工薬剤Ｃ５重量％とシリコーン系架橋剤［日華化学(株)、ＮＫアシストＳＣ］１重量％とを含む水系混合液を用い、綿ブロード白布を実施例１６と同様に処理して防ダニ加工繊維製品を作製し、忌避効果試験を行った。初期の忌避率は８１％、洗濯試験後の忌避率は６９％であった。
実施例２５
防ダニ加工薬剤Ｄ５重量％とエポキシ系架橋剤［日華化学(株)、ＮＫアシストＥＰ］１重量％とを含む水系混合液を用い、綿ブロード白布を実施例１６と同様に処理して防ダニ加工繊維製品を作製し、忌避試試験を行った。初期の忌避率は８０％、洗濯試験後の忌避率は６９％であった。
実施例２６
防ダニ加工薬剤Ｄ５重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は８０％、洗濯試験後の忌避率は６９％であった。
実施例２７
防ダニ加工薬剤Ｄ５重量％とシリコーン系架橋剤［日華化学(株)、ＮＫアシストＳＣ］１重量％を含む水系混合液を用い、綿ブロード白布を実施例１６と同様に処理して防ダニ加工繊維製品を作製し、忌避効果試験を行った。初期の忌避率は８０％、洗濯試験後の忌避率は６９％であった。
実施例２８
防ダニ加工薬剤Ｅ５重量％とエポキシ系架橋剤［日華化学(株)、ＮＫアシストＥＰ］１重量％とを含む水系混合液を用い、綿ブロード白布を実施例１６と同様に処理して防ダニ加工繊維製品を作製し、忌避効果試験を行った。初期の忌避率は８１％、洗濯試験後の忌避率は６９％であった。
実施例２９
防ダニ加工薬剤Ｅ５重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は８１％、洗濯試験後の忌避率は６９％であった。
実施例３０
防ダニ加工薬剤Ｅ５重量％とシリコーン系架橋剤［日華化学(株)、ＮＫアシストＳＣ］１重量％とを含む水系混合液を用い、綿ブロード白布を実施例１６と同様に処理して防ダニ加工繊維製品を作製し、忌避効果試験を行った。初期の忌避率は８３％、洗濯試験後の忌避率は７０％であった。
比較例７
防ダニ加工薬剤Ｆ５重量％とエポキシ系架橋剤［日華化学(株)、ＮＫアシストＥＰ］１重量％を含む水系混合液を用い、綿ブロード白布を実施例１６と同様に処理して防ダニ加工繊維製品を作製し、忌避効果試験を行った。初期の忌避率は８０％、洗濯試験後の忌避率は０％であった。
比較例８
防ダニ加工薬剤Ｆ５重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は８０％、洗濯試験後の忌避率は０％であった。
比較例９
防ダニ加工薬剤Ｆ５重量％とシリコーン系架橋剤［日華化学(株)、ＮＫアシストＳＣ］１重量％とを含む水系混合液を用い、綿ブロード白布を実施例１６と同様に処理して防ダニ加工繊維製品を作製し、忌避効果試験を行った。初期の忌避率は８０％、洗濯試験後の忌避率は０％であった。
比較例１０
防ダニ加工薬剤Ｇ１重量％とエポキシ系架橋剤［日華化学(株)、ＮＫアシストＥＰ］１重量％とを含む水系混合液を用い、綿ブロード白布を実施例１６と同様に処理して防ダニ加工繊維製品を作製し、忌避効果試験を行った。初期の忌避率は４４％、洗濯試験後の忌避率は２７％であった。
比較例１１
防ダニ加工薬剤Ｇ１重量％とウレタン系架橋剤［日華化学(株)、ＮＫアシストＶ］１重量％とを含む水系混合液を用い、綿ブロード白布を実施例１６と同様に処理して防ダニ加工繊維製品を作製し、忌避効果試験を行った。初期の忌避率は４５％、洗濯試験後の忌避率は２５％であった。
比較例１２
防ダニ加工薬剤Ｇ１重量％とシリコーン系架橋剤［日華化学(株)、ＮＫアシストＳＣ］１重量％とを含む水系混合液を用い、綿ブロー白布を実施例１６と同様に処理して防ダニ加工繊維製品を作製し、忌避効果試験を行った。初期の忌避率は４２％、洗濯試験後の忌避率は２３％であった。
実施例１６〜３０及び比較例７〜１２の結果を、第２表に示す。
【００１７】
【表２】
2005113332.tif 000007
【００１８】
第２表に見られるように、２−ヒドロキシプロパン酸アルキル又はアルケニルと架橋剤を含有する浴に綿ブロード白布をパディング処理し、乾燥、熱処理して得られた実施例１６〜３０の防ダニ加工繊維製品は初期値、５回洗濯後ともに高いダニ忌避率を示す。これに対して、パディング浴にＮ,Ｎ−ジエチル−ｍ−トルアミドを添加した比較例７〜９の防ダニ加工繊維製品は、ダニ忌避率の初期値は高いが、５回の洗濯により、防ダニ性は完全に失われてしまう。
実施例１６〜３０の防ダニ加工繊維製品のダニ忌避率を見ると、初期値においてもアルキル基又はアルケニル基の炭素数が多い方が忌避率が高くなる傾向が認められ、５回洗濯後のダニ忌避率もアルキル基又はアルケニル基の炭素数が多い方が高い。パディング浴に２−ヒドロキシプロパン酸エチルを配合した比較例１０〜１２の防ダニ加工繊維製品は、ダニ忌避率の初期値も低く、５回洗濯後のダニ忌避率の低下の程度も大きい。
【産業上の利用可能性】
【００１９】
本発明の繊維用防ダニ加工薬剤は、２−ヒドロキシプロパン酸アルキル又はアルケニルを含有し、各種の繊維製品に対して優れた防ダニ性を付与することができ、かつその防ダニ性は、加熱によっても大きくは低下しない。本発明の繊維用防ダニ加工薬剤は、ヒドロキシル基と反応する架橋剤と併用することにより、各種の繊維製品に対して洗濯に対する耐久性を有する防ダニ性を付与することができる。２−ヒドロキシプロパン酸アルキル又はアルケニルは、化粧品原料として使用実績があり、人体に対して害を与えるおそれがない。